(57)【特許請求の範囲】
【請求項１】
加熱することにより膨張或いは収縮を発現する合成樹脂管を用いて金属管の内面或いは外面を被覆する合成樹脂被覆金属管の製造方法において、金属管内に挿入された加熱膨張性合成樹脂管の管端部分或いは金属管を挿入した加熱収縮性合成樹脂管の管端部分を冷風吹出装置より吹出される冷風によって合成樹脂管の膨張或いは収縮を開始する温度未満に維持して加熱膨張或いは加熱収縮を抑制して他の部分を当該温度以上に加熱し、最終段階で合成樹脂の管端部分を当該温度以上に加熱することを特徴とする合成樹脂被覆金属管の製造方法。
【請求項２】
予め外面に接着が塗布された加熱膨張性合成樹脂管を金属管内に挿入し、加熱装置により管軸方向に順次加熱して管内に挿入された加熱膨張性合成樹脂管を膨張させて金属管内を被覆する合成樹脂被覆金属管の製造方法において、金属管の管端部分及び当該金属管よりはみ出している加熱膨張性合成樹脂管部分を冷風吹出装置より吹出されるの冷風によって合成樹脂管の膨張を開始する温度未満に維持して加熱膨張を抑制して最終段階で当該部分を加熱膨張性合成樹脂管の膨張開始温度以上に加熱することを特徴とする合成樹脂被覆金属管の製造方法。
【発明の詳細な説明】
【０００１】
【発明の属する技術分野】
本発明は、金属管の内面及び／又は外面を合成樹脂管で被覆して耐食性を有するライニング管の製造方法に係り、特に被覆された合成樹脂管と金属管との間に空気の残留がない合成樹脂被覆金属管を製造する方法に関する。
また、本発明の製造方法によって得られた合成樹脂被覆金属管は、給配水、給湯、排水、消火配管等に好適に使用できる。
【０００２】
【従来の技術】
金属管の内面を加熱膨張性合成樹脂管で被覆する従来の一実施方法に使用する装置を、図３に平面図及び図３におけるＢ−Ｂ断面拡大図である図４に基づいて説明する。
即ち図３において、１は加熱膨張性合成樹脂管であり、当該合成樹脂管１は予めその外面に接着剤が塗布されており、そして内面を被覆すべき金属管２に内挿され両端が金属管２よりはみ出してセットされている。
【０００３】
３はＶ型形状をした加熱装置であり、当該加熱装置３内を合成樹脂管１の内挿された金属管２は、図３の左側から矢印方向に右側に移動し、この移動につれて合成樹脂管１は管中央から管端に向けて順次加熱される。
このように、加熱された加熱膨張性合成樹脂管１は膨張して金属管２の内面に密着して合成樹脂被覆金属管が得られる。
【０００４】
【発明が解決しようとする課題】
上記の従来方法でも、金属管２の中央部分を加熱しているときは加熱膨張性合成樹脂管１と当該金属管２との間に介在された空気は、加熱膨張性合成樹脂管１の膨張につれて両端から順次に排出される。
【０００５】
しかしながら、加熱工程が進み金属管２の端面近傍を加熱するに至ると、図４に示す如く加熱装置３から漏れ出た熱風が金属管２からはみ出ている加熱膨張性合成樹脂管１に直接に接触することがある。
その結果、この部分が金属管２内に挿入されてる合成樹脂管部分よりも先に膨張して、金属管外に排出されるべき空気が閉じこめられて残留し、この残留空気が軟化して金属管２内に接触している合成樹脂管１の一部を押し上げて脹れる現象が発生し、満足すべき合成樹脂被覆金属管が得られないことがあった。
【０００６】
【課題を解決する手段】
本発明は、上記のような被覆すべき合成樹脂管の膨れ現象を解消した合成樹脂被覆金属管の製造方法であって、その要旨は（１）加熱することにより膨張或いは収縮を発現する合成樹脂管を用いて金属管の内面或いは外面を被覆する合成樹脂被覆金属管の製造方法において、金属管内に挿入された加熱膨張性合成樹脂管の管端部分或いは金属管を挿入した加熱収縮性合成樹脂管の管端部分を冷風吹出装置より吹出される冷風によって合成樹脂管の膨張或いは収縮を開始する温度未満に維持して加熱膨張或いは加熱収縮を抑制して他の部分を当該温度以上に加熱し、最終段階で合成樹脂の管端部分を当該温度以上に加熱することを特徴とする合成樹脂被覆金属管の製造方法である。
（２）予め外面に接着が塗布された加熱膨張性合成樹脂管を金属管内に挿入し、加熱装置により管軸方向に順次加熱して管内に挿入された加熱膨張性合成樹脂管を膨張させて金属管内を被覆する合成樹脂被覆金属管の製造方法において、金属管の管端部分及び当該金属管よりはみ出している加熱膨張性合成樹脂管部分を冷風吹出装置より吹出されるの冷風によって合成樹脂管の膨張を開始する温度未満に維持して加熱膨張を抑制して最終段階で当該部分を加熱膨張性合成樹脂管の膨張開始温度以上に加熱することを特徴とする合成樹脂被覆金属管の製造方法である。
【０００７】
【発明の実施の形態】
本発明の合成樹脂被覆金属管の製造方法に使用する装置を図１に示す平面図及び図２に図１におけるＡ−Ａ断面拡大図に基づいて詳しく説明する。
【０００８】
図１において、１は加熱膨張性合成樹脂管であり、当該合成樹脂管１は予めその外面に接着剤が塗布されており、そして内面を被覆すべき金属管２に内挿され両端が金属管２よりはみ出してセットされている。
３はＶ型形状をした加熱装置であり、当該加熱装置３内を合成樹脂管１の内挿された金属管２が図１の左側から矢印方向に右側に順次移動する構造を有している。
４は冷風吹出装置であり、加熱装置３の最終工程の両側端部に設置されており、また５は熱風吹出装置であって、冷風吹出装置４に続いて付設されている。
【０００９】
さて、加熱膨張性合成樹脂管１が内挿された金属管２は、Ｖ型加熱装置３内を通過する間に、当該金属管２の中央から順次両管端方向に加熱される
これにつれて加熱膨張性合成樹脂管１は合成樹脂管の膨張温度以上になって膨張し金属管２の中央内面から逐次管端に向かって封入空気を両端に追い出しながら密着が始まる。
【００１０】
金属管２が加熱装置３の最終工程部分部に移動すると、図２に示す如くこの位置には冷風吹出装置４が設置されていて金属管２の管端部及び当該金属管からはみ出ている加熱膨張性合成樹脂管を当該加熱膨張性合成樹脂管の膨張開始温度未満に維持して加熱膨張を抑制している。
このように加熱膨張を抑制することによって、金属管２と加熱膨張性合成樹脂管１との間の残留空気を残らず排出される。
【００１１】
最後に、冷風吹出装置４に続いて付設されている熱風吹出装置５によって加熱膨張性合成樹脂管１の両端部お再加熱して膨張させて、金属管２の内面全長に亘って加熱膨張性合成樹脂管１に確実に密着された合成樹脂被覆金属管が得られる。
【００１２】
本発明に使用される合成樹脂管で、金属管の内面を被覆する場合には硬質塩化ビニル樹脂、ポリエチレン樹脂、ポリエチレンテレフタレート樹脂、アクリロニトリル−ブタジエン−スチレン樹脂等の加熱膨張性合成樹脂管を使用すればよく、また金属管の外面を被覆する場合にも上記樹脂よりなる加熱収縮性合成樹脂管を使用すれば良い。
金属管とこれに被覆された合成樹脂管との密着強度をより高めるために使用される接着剤としては、ポリオレフィン系及びポリエステル系等のホットメルト接着剤、ゴム系及びエポキシ系等の熱硬化性接着剤が好適に使用できる。
【００１３】
【実施例】
図１及び２において、金属管２として呼び径１００Ａの配管用炭素鋼管を使用し、加熱膨張性合成樹脂管１として予め外面にポリオレフィン系ホットメルト接着剤が塗布された同呼び径の硬質塩化ビニル管（三菱樹脂（株）製ヒシパイプＥ１００）を使用し、加熱装置３から２３０℃の熱風を吹き出し、金属管２の移動速度を３００ｍｍ／ｍｉｎ、冷風吹出装置４から２０℃の冷風を吹き出し、熱風吹出装置５から２３０℃の熱風を吹き出して合成樹脂被覆金属管を製造した。
本発明で得られた合成樹脂被覆金属管は、金属管２の内面と膨張した加熱膨張性合成樹脂管１の外面には空気の閉じ込みによる脹れが全く見られない管長全域に亘って両管が均一に密着した製品が得られた。
【００１４】
一方、図３及び４に示す装置を使用して、金属管２及び加熱膨張性合成樹脂管１は上記と同一のものを使用し、かつ金属管２の移動速度及び加熱装置３も上記と同一条件で合成樹脂被覆金属管を製造した。
当該方法で得られた合成樹脂被覆金属管は、金属管２管端部分で空気が閉じ込められて起こる脹れの製品が半分以上発生した。
【００１５】
また、図３及び４の装置を使用して、生産性を落とし、金属管２の移動速度を１５０ｍｍ／ｍｉｎ、加熱装置３の熱風温度を１８０℃の条件で合成樹脂被覆金属管を製造しても、脹れによる製品の不良品が１０％程度発生した。
【００１６】
【発明の効果】
本発明の合成樹脂被覆金属管の製造方法は、従来の加熱手段の最終工程で金属管の管端を冷却する手段及びこれに続いて加熱する手段を付加することにより、金属管の表面と被覆する合成樹脂管との間に空気の封じ込みによる脹れ現象が発生しない良好な合成樹脂被覆金属管を効率よく製造することができる。
【図面の簡単な説明】
【図１】本発明の製造方法に使用する装置の平面図。
【図２】図１におけるＡ−Ａ断面拡大図。
【図３】従来の製造方法に使用する装置の平面図。
【図４】図３におけるＢ−Ｂ断面拡大図。
【符号の説明】
１      加熱膨張性合成樹管
２      金属管
３      加熱装置
４      冷風吹出装置
５      熱風吹出装置
【図１】
0003913492.tif 000002
【図２】
0003913492.tif 000003
【図３】
0003913492.tif 000004
【図４】
0003913492.tif 000005